(57)【要約】      （修正有）【課題】静電容量方式のタッチパネル機能を備えたタッチパネル一体型の画像表示装置に用いることができ、かつ、カバーパネルとしてポリカーボネートやＰＭＭＡ等の樹脂基材を用いた際に、タッチセンサの反応性や感度の低下の抑制が可能な粘着シートを構成する粘着剤組成物の提供。【解決手段】アクリルポリマー重合体と、可塑剤と、架橋剤とを含有する粘着剤組成物であって、前記アクリルポリマー重合体は、アクリル構造を有し、カルボキシル基を有しないアクリルモノマー成分が共重合された共重合体であり、前記可塑剤は、分岐したオクチル基を有するアジピン酸ジオクチルであり、前記アジピン酸ジオクチルの含有量が、前記アクリルポリマー重合体及び前記架橋剤１００重量部に対して、１．３重量部以上、２０重量部未満の範囲内である粘着剤組成物。前記アクリルモノマー成分が芳香族環を有せず、アクリル構造のみを有する粘着剤組成物。【選択図】図１
2018012783.tif 000002
【特許請求の範囲】
【請求項１】
アクリルポリマー重合体と、可塑剤と、架橋剤とを含有する粘着剤組成物であって、
前記アクリルポリマー重合体は、アクリル構造を有し、カルボキシル基を有しないアクリルモノマー成分が共重合された共重合体であり、
前記可塑剤は、分岐したオクチル基を有するアジピン酸ジオクチルであり、
前記アジピン酸ジオクチルの含有量が、前記アクリルポリマー重合体および前記架橋剤１００重量部に対して、１．３重量部以上、２０重量部未満の範囲内であることを特徴とする粘着剤組成物。
【請求項２】
前記アクリルモノマー成分が、芳香族環を有しないことを特徴とする請求項１に記載の粘着剤組成物。
【請求項３】
前記アクリルモノマー成分が、アクリル構造のみを有することを特徴とする請求項１または請求項２に記載の粘着剤組成物。
【請求項４】
架橋アクリルポリマー重合体、および可塑剤を含有し、
前記架橋アクリルポリマー重合体は、アクリル構造を有し、カルボキシル基を有しないアクリルモノマー成分が共重合された共重合体であり、
前記可塑剤は、分岐したオクチル基を有するアジピン酸ジオクチルであり、
前記アジピン酸ジオクチルの含有量が、前記架橋アクリルポリマー重合体１００重量部に対して、１．３重量部以上、２０重量部未満の範囲内であることを特徴とする粘着シート。
【請求項５】
前記アクリルモノマー成分が、芳香族環を有しないことを特徴とする請求項４に記載の粘着シート。
【請求項６】
前記アクリルモノマー成分が、アクリル構造のみを有することを特徴とする請求項４または請求項５に記載の粘着シート。
【請求項７】
１００ｋＨｚ時の比誘電率が５．０以上であることを特徴とする請求項４から請求項６までのいずれかの請求項に記載の粘着シート。
【請求項８】
膜厚５０μｍのＪＩＳ  Ｋ−７１３６に準拠したヘイズ値が１．５％未満であることを特徴とする請求項４から請求項７までのいずれかの請求項に記載の粘着シート。
【請求項９】
透明導電膜を積層した積層体について、６０℃、９０％ＲＨの雰囲気に５００時間暴露する耐久試験を行ったときに、前記透明導電膜の下記式により算出される抵抗増加率が、５０％未満であることを特徴とする請求項４から請求項８までのいずれかの請求項に記載の粘着シート。
抵抗増加率（％）＝｛（Ｒ−Ｒ０）／Ｒ０｝×１００
（上記式において、Ｒ０は耐久試験前の初期抵抗値であり、Ｒは耐久試験後の抵抗値である。）
【請求項１０】
請求項４から請求項９までのいずれかの請求項に記載の粘着シートと、タッチパネル部材とを有することを特徴とする画像表示装置。
【発明の詳細な説明】
【技術分野】
【０００１】
本開示は、静電容量方式のタッチパネル部材の貼り合せに好適に用いられる粘着剤組成物、粘着シート、および画像表示装置に関する。
【背景技術】
【０００２】
近年、表示装置の発達に伴って、液晶表示装置、有機エレクトロルミネッセンス表示装置等の画像表示装置の需要が増加している。最近では、テレビやパーソナルコンピューターの他にも、スマートフォン、タブレット端末等の多機能端末の普及が盛んになっており、益々画像表示装置の市場は拡大する状況にある。
【０００３】
このような画像表示装置としては、例えば、タッチパネル機能を備えたタッチパネル一体型の画像表示装置が注目されている。タッチパネル方式としては、多点同時入力が可能であり、指先で直感的な操作が可能であり、さらに、耐久性に優れるという観点から、静電容量方式のタッチパネルが急速に普及している。ここで、静電容量方式のタッチパネルは、指等でタッチパネルに触れた際に、触れた位置の静電容量が変化し、その静電容量の変化量がある閾値を超えた場合にタッチセンサで検知するという仕組みを有している。
【０００４】
ところで、最近では、画像表示装置を構成するタッチパネル部材のみならず、タッチパネル部材を貼合するために用いられる粘着シート（ＯＣＡ：Optical  Clear  Adhesive）に対しての研究が盛んに行われている（例えば、特許文献１〜特許文献４）。
【先行技術文献】
【特許文献】
【０００５】
【特許文献１】特開２０１２−２５１０３０号公報
【特許文献２】特開２０１３−１８６８０８号公報
【特許文献３】特開２０１１−１５３１６９号公報
【特許文献４】特開２０１５−１０５３２９号公報
【特許文献５】特開２０１３−０６３６３１号公報
【特許文献６】特開２００１−１１５１０６号公報
【特許文献７】特開２０１０−２０９３２４号公報
【特許文献８】特開平９−２３９３０１号公報
【発明の概要】
【発明が解決しようとする課題】
【０００６】
タッチパネル一体型の画像表示装置は、例えば、図２に示すように、カバーパネル２０、タッチセンサ３０およびディスプレイ４０が、粘着シート１０’を介して貼合された構成を有する。このような画像表示装置１００’においては、これまで、カバーパネル２０としてガラス基材が用いられていたが、最近では、画像表示装置の軽量化や薄膜化を目的として、ポリカーボネートや、ＰＭＭＡと称されるポリメタクリル酸メチル等からなる樹脂基材が多く用いられている。
【０００７】
一方、カバーパネルとして、ポリカーボネートやＰＭＭＡからなる樹脂基材を用いた画像表示装置の場合、ガラス基材を用いた従来の画像表示装置に比べて、タッチパネルセンサの反応性や感度が低下するという問題がある。
【０００８】
そこで、本開示の発明者等は、上述した問題について検討を重ねた。その結果、ポリカーボネートやＰＭＭＡは、ガラスに比べて比誘電率が低いことが、上述した問題が発生する要因の一つであることを知見した。具体的には、次のようなことを知見した。まず、静電容量は、下記式により求めることができる。
Ｃ＝εＳ／ｄ
（上記式において、Ｃは静電容量であり、εは比誘電率であり、Ｓは電極の有効面積であり、ｄは電極間の距離である。）
上記式に示すように、比誘電率εの値が低下すると、静電容量Ｃの値も低下する傾向にある。そのため、ガラスに比べて比誘電率の低いポリカーボネートやＰＭＭＡをカバーパネルに用いた画像表示装置の場合には、指等でタッチパネルに触れた際に、触れた位置の静電容量の変化量が所望の閾値を超えにくくなり、結果としてタッチパネルセンサの反応性や感度が低下してしまうという問題が発生することを知見した。
【０００９】
ここで、例えば、特許文献５〜特許文献８にはアジピン酸エステルを有する粘着シートについて記載されているが、これらはいずれも画像表示装置に用いられる部材ではない。特に、特許文献５〜７に開示された粘着シートは、酸性成分を有するため、仮にタッチパネル一体型の画像表示装置に用いた場合には、タッチセンサを構成する金属部材が腐食されてしまうという問題がある。また、特許文献５に開示された粘着シートは、アクリルコポリマーを有しており、このような粘着シートは、後述する比較例で示すように、比誘電率が比較的低い傾向にある。さらに、特許文献８に開示された粘着シートは、ポリエステル系可塑剤を有しているが、ポリエステル系可塑剤は、粘着剤の主剤として用いられるアクリル樹脂との相溶性が悪く、所望のヘイズ値が得られないため、画像表示装置の光学特性を低下させてしまうという問題がある。
【００１０】
本開示は、上記実情に鑑みてなされたものであり、静電容量方式のタッチパネル機能を備えたタッチパネル一体型の画像表示装置に好適に用いることができ、かつ、カバーパネルとしてポリカーボネートやＰＭＭＡ等の樹脂基材を用いた際に、タッチセンサの反応性や感度の低下を抑制することが可能な粘着シートを構成する粘着剤組成物を提供することを主目的とする。
【課題を解決するための手段】
【００１１】
本開示の発明者等は、上記課題を解決するために鋭意研究を行った結果、所定の組成を有する粘着剤組成物を粘着シートに用いることで、上記粘着シートは、静電容量方式のタッチパネル機能を備えたタッチパネル一体型の画像表示装置に好適に用いることができ、かつ、カバーパネルとしてポリカーボネートやＰＭＭＡ等の樹脂基材を用いた際に、タッチセンサの反応性や感度の低下を抑制できることを見出した。本開示は、このような知見に基づいて完成されたものである。
【００１２】
すなわち、本開示は、アクリルポリマー重合体と、可塑剤と、架橋剤とを含有する粘着剤組成物であって、上記アクリルポリマー重合体は、アクリル構造を有し、カルボキシル基を有しないアクリルモノマー成分が共重合された共重合体であり、上記可塑剤は、分岐したオクチル基を有するアジピン酸ジオクチルであり、上記アジピン酸ジオクチルの含有量が、上記アクリルポリマー重合体および上記架橋剤１００重量部に対して、１．３重量部以上、２０重量部未満の範囲内であることを特徴とする粘着剤組成物を提供する。
【００１３】
本開示によれば、静電容量方式のタッチパネル機能を備えたタッチパネル一体型の画像表示装置に好適に用いることができ、かつ、カバーパネルとしてポリカーボネートやＰＭＭＡ等の樹脂基材を用いた際に、タッチセンサの反応性や感度の低下を抑制することが可能な粘着シートを構成することができる粘着剤組成物とすることができる。
【００１４】
本開示においては、上記アクリルモノマー成分が、芳香族環を有しない粘着剤組成物とすることができる。
【００１５】
本開示においては、上記アクリルモノマー成分が、アクリル構造のみを有する粘着剤組成物とすることができる。
【００１６】
また、本開示は、架橋アクリルポリマー重合体、および可塑剤を含有し、上記架橋アクリルポリマー重合体は、アクリル構造を有し、カルボキシル基を有しないアクリルモノマー成分が共重合された共重合体であり、上記可塑剤は、分岐したオクチル基を有するアジピン酸ジオクチルであり、上記アジピン酸ジオクチルの含有量が、上記架橋アクリルポリマー重合体１００重量部に対して、１．３重量部以上、２０重量部未満の範囲内であることを特徴とする粘着シートを提供する。
【００１７】
本開示によれば、静電容量方式のタッチパネル機能を備えたタッチパネル一体型の画像表示装置に好適に用いることができ、かつ、カバーパネルとしてポリカーボネートやＰＭＭＡ等の樹脂基材を用いた際に、タッチセンサの反応性や感度の低下を抑制することが可能な粘着シートとすることができる。
【００１８】
本開示においては、上記アクリルモノマー成分が、芳香族環を有しない粘着シートとすることができる。
【００１９】
本開示においては、上記アクリルモノマー成分が、アクリル構造のみを有する粘着シートとすることができる。
【００２０】
本開示においては、１００ｋＨｚ時の比誘電率が５．０以上である粘着シートとすることができる。
【００２１】
本開示においては、膜厚５０μｍのＪＩＳ  Ｋ−７１３６に準拠したヘイズ値が１．５％未満である粘着シートとすることができる。
【００２２】
本開示においては、透明導電膜を積層した積層体について、６０℃、９０％ＲＨの雰囲気に５００時間暴露する耐久試験を行ったときに、上記透明導電膜の下記式により算出される抵抗増加率が、５０％未満である粘着シートとすることができる。
抵抗増加率（％）＝｛（Ｒ−Ｒ０）／Ｒ０｝×１００
（上記式において、Ｒ０は耐久試験前の初期抵抗値であり、Ｒは耐久試験後の抵抗値である。）
【００２３】
さらに、本開示は、上述の粘着シートと、タッチパネル部材とを有することを特徴とする画像表示装置を提供する。
【００２４】
本開示によれば、上述の粘着シートは、静電容量方式のタッチパネル機能を備えたタッチパネル一体型の画像表示装置に好適に用いることができ、かつ、カバーパネルとしてポリカーボネートやＰＭＭＡ等の樹脂基材を用いた際に、タッチセンサの反応性や感度の低下を抑制することが可能な画像表示装置を得ることができる。
【発明の効果】
【００２５】
本開示は、画像表示装置を構成する粘着シートに用いることのできる粘着剤組成物であって、例えば、静電容量方式のタッチパネル機能を備えたタッチパネル一体型の画像表示装置に好適に用いることができ、かつ、カバーパネルとしてポリカーボネートやＰＭＭＡ等の樹脂基材を用いた際に、タッチセンサの反応性や感度の低下を抑制することができる粘着剤組成物を提供するという効果を奏する。
【図面の簡単な説明】
【００２６】
【図１】本開示の粘着シートの一例を示す概略断面図である。
【図２】本開示の画像表示装置または従来の画像表示装置を示す概略斜視図である。
【発明を実施するための形態】
【００２７】
以下、本開示の粘着剤組成物、粘着シートおよび画像表示装置について説明する。
【００２８】
Ｉ．粘着剤組成物
本開示の粘着剤組成物は、アクリルポリマー重合体と、可塑剤と、架橋剤とを含有する粘着剤組成物であって、上記アクリルポリマー重合体は、アクリル構造を有し、カルボキシル基を有しないアクリルモノマー成分が共重合された共重合体であり、上記可塑剤は、分岐したオクチル基を有するアジピン酸ジオクチルであり、上記アジピン酸ジオクチルの含有量が、上記アクリルポリマー重合体および上記架橋剤１００重量部に対して、１．３重量部以上、２０重量部未満の範囲内であることを特徴とする組成物である。
【００２９】
本開示によれば、静電容量方式のタッチパネル機能を備えたタッチパネル一体型の画像表示装置に好適に用いることができ、かつ、カバーパネルとしてポリカーボネートやＰＭＭＡ等の樹脂基材を用いた際に、タッチセンサの反応性や感度の低下を抑制することが可能な粘着シートを構成することができる粘着剤組成物とすることができる。具体的には、次のとおりである。
【００３０】
従来、画像表示装置においては、カバーパネルとしてガラス基材が用いられていた。しかしながら、近年、画像表示装置の軽量化や薄膜化を目的として、カバーパネルにポリカーボネートやＰＭＭＡ等からなる樹脂基材を多く用いられている。
ここで、本開示の発明者等は、次のような新たな課題を発見した。すなわち、カバーパネルとして、ポリカーボネートやＰＭＭＡからなる樹脂基材を用いた画像表示装置の場合、ガラス基材を用いた従来の画像表示装置に比べて、タッチパネルセンサの反応性や感度が低下するという問題がある。
【００３１】
そこで、本開示の発明者等が検討を重ねたところ、上記問題は、ポリカーボネート（比誘電率（１ＭＨｚ）：２．９〜３．０）やＰＭＭＡ（比誘電率（１ＭＨｚ）：３．０〜３．７）が、ガラス（比誘電率（１ＭＨｚ）：６〜８）に比べて比誘電率が低いことに起因することを発見した。具体的には、下記式に示すように、比誘電率εの値が低下すると、静電容量Ｃの値も低下する傾向にある。
Ｃ＝εＳ／ｄ
（上記式において、Ｃは静電容量であり、εは比誘電率であり、Ｓは電極の有効面積であり、ｄは電極間の距離である。）
そのため、ガラスに比べて比誘電率の低いポリカーボネートやＰＭＭＡをカバーパネルに用いた画像表示装置の場合には、指等でタッチパネルに触れた際に、触れた位置の静電容量の変化量が所望の閾値を超えにくくなり、結果としてタッチパネルセンサの反応性や感度が低下してしまうという問題が発生することを知見した。
【００３２】
本開示の発明者等は、上記問題を解決する手段として、粘着シートを構成する粘着剤組成物に、比誘電率の比較的高い材料を用いることを試みた。通常、極性の高い材料程、誘電率も高いと言われている。一方、本開示の発明者等は、極性がそれほど高くないアジピン酸ジオクチルを可塑剤に用いた場合に、比誘電率の高い粘着シートを構成することが可能な粘着剤組成物を得ることができるという、特異的な効果を発見した。本開示は、このような知見に基づいて至った。
以下、本開示の粘着剤組成物を構成する各成分について説明する。
【００３３】
Ａ．可塑剤
本開示における可塑剤は、分岐したオクチル基を有するアジピン酸ジオクチルである。可塑剤は、後述するアクリルポリマー重合体内に分散され、粘着剤組成物の貯蔵弾性率を低下させるという機能を有する。具体的には、アクリルポリマー重合体の間隙に入り込むことで、アクリルポリマー間距離を広げ、粘着剤組成物を軟質化することができる。
以下、本開示の粘着剤組成物に用いられるアジピン酸ジオクチルについて説明する。
【００３４】
１．アジピン酸ジオクチル
本開示の粘着剤組成物に可塑剤として用いられるアジピン酸ジオクチルは、下記化学式（１）に示すような構造を有する。
【００３５】
【化１】
2018012783.tif 000003
【００３６】
アジピン酸ジオクチルは、上記化学式（１）に示すように、分岐したオクチル基を有する。本開示においては、分岐したオクチル基を有するアジピン酸ジオクチルを用いることにより、比誘電率の高い粘着シートを得ることができるという特異的な効果を奏する。この理由は明らかではないが、アクリルポリマー重合体の間隙にアジピン酸ジオクチルが入り込むことで、本開示の粘着剤組成物を用いた粘着シートの単位体積当たりの極性が高まり、結果として比誘電率が高くなると考えられる。
【００３７】
また、通常、極性の高い物質程、誘電率が高いことが知られている。一方、アジピン酸ジオクチルは、それほど極性の高い物質ではないが、本開示の発明者等は、アジピン酸ジオクチルが比較的誘電率の高い物質であることを発見し、本開示の粘着剤組成物の構成成分とした。
本開示の粘着剤組成物に用いられるアジピン酸ジオクチルの含有量は、アクリルポリマー重合体および架橋剤の合計量１００重量部に対して、１．３重量部以上、２０重量部未満の範囲内である。
本開示においては、アジピン酸ジオクチルの含有量は、後述するアクリルポリマー重合体および架橋剤の合計量１００重量部に対して、上述した範囲内であれば良いが、中でも、２以上で１６以下の範囲内であることが好ましく、特に４以上１１以下の範囲内であることが好ましい。
【００３８】
アジピン酸ジオクチルの含有量が、上述した下限を有することにより、本開示の粘着剤組成物を用いた粘着シートを、比較的比誘電率の高い部材とすることができる。したがって、静電容量方式のタッチパネル機能を備えたタッチパネル一体型の画像表示装置であって、カバーパネルとしてポリカーボネートやＰＭＭＡ等の樹脂基材を用いた画像表示装置に、当該粘着シートを用いた場合であっても、タッチセンサの反応性や感度の低下を抑制することができるという効果を、十分に得ることができる。また、アジピン酸ジオクチルの含有量が、上述した上限を有することにより、加工性を向上させることが可能となる。
【００３９】
２．その他の可塑剤
本開示の粘着剤組成物は、可塑剤として、上述したアジピン酸ジオクチルを所定の量含んでいれば良い。そのため、必要に応じて、その他の可塑剤と併用することができる。
【００４０】
その他の可塑剤には、公知の材料を用いることができる。中でも、極性が比較的高く、かつ、後述するアクリルポリマー重合体と極性の近い材料を用いることが好ましい。アクリルポリマー重合体に対する可塑剤の相溶性を向上させることができ、本開示の粘着剤組成物を用いて粘着シートを形成した際に、所望のヘイズ値を有し、画像表示装置に好適に用いられる部材とすることができる。
【００４１】
具体的なその他の可塑剤としては、例えば、エステル化合物からなるエステル系可塑剤、塩素化合物からなる塩素化パラフィン系可塑剤、エポキシ化合物からなるエポキシ化大豆油系可塑剤等が挙げられる。中でも、エステル系可塑剤を用いることが好ましい。アクリルポリマー重合体に対する相溶性が良好だからである。
【００４２】
エステル系可塑剤として機能するエステル化合物は、従来公知の化合物を用いることができ、例えば、フタル酸ジエステル化合物、アジピン酸ジエステル化合物、ポリエステル化合物、リン酸エステル化合物、スルホン酸エステル化合物、トリメリット酸ジエステル化合物、クエン酸ジエステル化合物、テレフタル酸ジエステル化合物、安息香酸ジエステル化合物等が挙げられる。
【００４３】
本開示の粘着剤組成物に用いられるその他の可塑剤の含有量は、上述したアジピン酸ジオクチルの含有量等に応じて適宜調整することができるため、ここでの記載は省略する。
【００４４】
Ｂ．アクリルポリマー重合体
本開示におけるアクリルポリマー重合体は、アクリル構造を有し、カルボキシル基を有しないアクリルモノマー成分が共重合された共重合体である。なお、アクリルポリマー重合体は、通常、アクリル酸エステルおよび他の単量体が共重合された共重合体である。
【００４５】
本開示におけるアクリルポリマー重合体は、アクリルモノマー成分を有する。ここで、本開示においては、アクリルモノマー成分は、メタクリルモノマー成分とは区別された概念とする。本開示においては、アクリルポリマー重合体は、アクリルモノマー成分から構成されていれば良いが、中でもメタクリルモノマー成分を有しないこと、具体的には、メタクリル構造を有するメタクリルモノマー成分を有しないことが好ましい。本開示の粘着剤組成物を用いて比誘電率が比較的高い粘着シートを形成することができ、本開示の効果を十分に得ることが可能となる。
【００４６】
本開示におけるアクリルポリマー重合体を構成するアクリルモノマー成分は、アクリル構造を有する。具体的にはアクリル酸エステルがアクリル構造を有する、すなわちアクリル基を有することにより、アクリルポリマー重合体中に含まれる炭素数を所望の範囲内とすることができるため、本開示の粘着剤組成物を用いて比誘電率が比較的高い粘着シートを形成することができ、本開示の効果を十分に得ることが可能となる。
【００４７】
アクリル酸エステルが有するアクリル構造は、所定の炭素数を有することが好ましい。例えば、アクリル構造の炭素数が、１以上１０以下の範囲内であることが好ましく、中でも２以上９以下の範囲内であることが好ましく、特に２以上８以下の範囲内であることが好ましい。
【００４８】
本開示において用いられるアクリルモノマー成分は、カルボキシル基を有しない。本開示によれば、アクリルモノマー成分がカルボキシル基を有しないことにより、本開示の粘着組成物を用いて粘着シートを形成し、当該粘着シートをタッチパネル一体型の画像表示装置に用いた際に、タッチセンサを構成する金属部材の腐食を抑制することが可能となる。本開示によれば、中でも、アクリルモノマー成分がカルボキシル基以外の酸性基を有しないことが好ましい。上記酸性基としては、例えば、フェノール性水酸基、スルホ基、リン酸基等が挙げられる。なお、カルボキシル基を有しない、または酸性基を有しないとは、アクリルモノマー成分にカルボキシル基が一切含まれていない、または酸性基が一切含まれていないことだけではなく、本開示の粘着組成物から構成された粘着シートを金属部材に貼り合せた際に、当該金属部材が酸成分により腐食しない程度に、アクリルモノマー成分にカルボキシル基が含まれていること、または酸性基が含まれていることを包含する。具体的には、アクリルモノマー成分中のカルボキシル基（酸性基）の含有量が、２５ｐｐｍ未満であることが好ましい。アクリルモノマー成分中のカルボキシル基の含有量は、例えば、核磁気共鳴装置（ＮＭＲ）により測定することができる。具体的には、カルボキシル基とシリル化剤とを反応させ、１Ｈ−ＮＭＲ（６００ＭＨｚ）にて、シリル化物に由来するピークを測定する（定量下限：２５ｐｐｍ）ことにより、カルボキシル基の含有量を特定することができる。
【００４９】
本開示において用いられるアクリルモノマー成分は、中でも芳香族環を有しないことが好ましい。芳香族環を有しないことにより、光や熱により酸化して、黄変してしまうといった現象を抑制することができる。したがって、本開示の粘着剤組成物を用いて粘着シートを形成した際、当該粘着シートを画像表示装置に好適に用いることが可能となる。なお、芳香族環を有しないとは、アクリルモノマー成分が一切芳香族環を含まないことだけではなく、光や熱による酸化で黄変しない程度の芳香族環を含むことを包含する。また、本開示によれば、アクリルモノマー成分が複素環を含まないことが好ましい。
【００５０】
本開示において用いられるアクリル酸エステルとしては、例えば、アクリル酸エチル、アクリル酸ｎ−ブチル、アクリル酸２−エチルヘキシル、アクリル酸イソオクチル、アクリル酸イソノニル、アクリル酸ヒドロキシルエチル、アクリル酸プロピレングリコール、アクリルアミド、アクリル酸グリシジル等が挙げられる。本開示においては、中でも、アクリルｎ−酸ブチル、またはアクリル酸２−エチルヘキシルを用いることが好ましい。これらのアクリル酸エステルは、単独で用いても良く、あるいは２種以上を混合して用いても良い。なお、上述したアクリル酸エステルは、本開示の粘着剤組成物に用いられる架橋剤の種類等に応じて適宜選択することができ、例えば、架橋剤としてイソシアネート系架橋剤を用いる場合には、架橋反応を進行させるといった観点から、少なくともヒドロキシル基を有するアクリル酸エステルを選択することが好ましい。
【００５１】
本開示において用いられる他の単量体としては、例えば、アクリル酸メチル、メタクリル酸メチル、スチレン、アクリロニトリル、酢酸ビニル、アクリル酸、メタクリル酸、イタコン酸、アクリル酸ヒドロキシルエチル、メタクリル酸ヒドロキシルエチル、アクリル酸プロピレングリコール、アクリルアミド、メタクリルアミド、アクリル酸グリシジル、メタクリル酸グリシジル、メタクリル酸ジメチルアミノエチル、メタクリル酸−ｔｅｒｔ−ブチルアミノエチル、メタクリル酸−ｎ−エチルヘキシル等が挙げられる。これらの他の単量体は、単独で用いても良く、あるいは２種以上を混合して用いても良い。
【００５２】
本開示において用いられるアクリルポリマー重合体は、通常、上述したアクリル酸エステルを主成分とする。具体的には、アクリルポリマー重合体に含まれるアクリル酸エステルの含有割合は、例えば、９６質量％以上９９質量％以下の範囲内であることが好ましく、中でも９７質量％以上９９質量％以下の範囲内であることが好ましく、特に９８質量％以上９９質量％以下の範囲内であることが好ましい。
【００５３】
本開示において用いられるアクリルポリマー重合体は、アクリル酸エステルを主成分とし、当該アクリル酸エステルと共重合可能な水酸基含有モノマーとの共重合体であっても良い。このとき用いられる水酸基含有モノマーは、例えば、共重合可能な重合性基と、水酸基とを有していることが好ましく、具体的には、アクリル酸２−ヒドロキシエチル、アクリル酸２−ヒドロキシプロピル、アクリル酸２−ヒドロキシブチル、アクリル酸３−クロロ−２−ヒドロキシプロピル、アクリル酸ポリエチレングリコール等が挙げられる。
【００５４】
アクリル酸エステルと、上述した水酸基含有モノマーとの共重合比（質量比）は、アクリル酸エステルが主成分となるような共重合比であることが好ましく、適宜調整することができる。例えば、アクリル酸エステルと、上述した水酸基含有モノマーとの共重合比（質量比）は、９９／１以上７０／３０以下の範囲内であることが好ましい。共重合比が上記範囲内であることにより、所望の耐久性、粘着性および光学特性を得ることができる。なお、アクリル酸エステルと、上述した水酸基含有モノマーとの共重合比は、例えば、核磁気共鳴装置（ＮＭＲ）により測定することができる。
【００５５】
本開示において用いられるアクリルポリマー重合体の重量平均分子量（Ｍｗ）は、所望の粘着性が得られる程度であることが好ましい。中でも耐久性の観点から、アクリルポリマー重合体の重量平均分子量（Ｍｗ）は、３０万以上１５０万以下の範囲内であることが好ましく、３０万以上１３０万以下の範囲内であることがより好ましい。重量平均分子量は、例えば、ゲル浸透クロマトグラフィー（ＧＰＣ）により測定した際の、ポリスチレン換算の値とすることができる。なお、重量平均分子量の測定装置には、例えば、Waters製のWaters2695を用いることができ、カラムには昭和電工製のＬＦ−８０４×３本（内径８ｍｍ、長さ３００ｍｍ）を用いることができ、サンプル濃度を０．５％（テトラヒドロフランで希釈）として、移動相溶媒としてテトラヒドロフランを用い、流速を１ｍｌ／分とし、カラム温度を４０℃とすることで測定することができる。
【００５６】
本開示においては、アクリルモノマー成分が重合した構成体の含有量が、粘着剤組成物１００重量部に対して、８５重量部以上９８重量部以下の範囲内であることが好ましく、中でも８９重量部以上９７重量部以下の範囲内であることが好ましく、特に９４重量部以上９６重量部以下の範囲内であることが好ましい。アクリルモノマー成分が重合した構成体の含有量が上記範囲内であることにより、所望の粘着性を有する粘着シートを形成することができる。したがって、当該粘着シートを用いることにより、品質の高い画像表示装置を得ることができる。なお、アクリルモノマー成分が重合した構成体とは、アクリルモノマー成分が重合した状態のものを指す。
【００５７】
Ｃ．架橋剤
本開示において用いられる架橋剤は、本開示の粘着剤組成物を用いて粘着シートを形成する際に好適に用いられる材料である。
【００５８】
本開示において用いられる架橋剤としては、例えば、イソシアネート系架橋剤、エポキシ系架橋剤、シリコーン系架橋剤、オキサゾリン系架橋剤、アジリジン系架橋剤、シラン系架橋剤、アルキルエーテル化メラミン系架橋剤等が挙げられる。中でもイソシアネート系架橋剤やエポキシ系架橋剤を用いることが好ましい。これらの架橋剤は、単独で用いても良く、あるいは２種以上を混合して用いても良い。
【００５９】
本開示において用いられるイソシアネート系架橋剤としては、例えば、ポリイソシアネート化合物、ポリイソシアネート化合物の３量体、ポリイソシアネート化合物とポリオール化合物とを反応させて得られるイソシアネート基を末端に有するウレタンプレポリマー、該ウレタンプレポリマーの３量体等が挙げられる。ポリイソシアネート化合物としては、例えば、２，４−トリレンジイソシアネート、２，５−トリレンジイソシアネート、１，３−キシリレンジイソシアネート、１，４−キシリレンジイソシアネート、ジフェニルメタン−４，４'−ジイソシアネート、３−メチルジフェニルメタンジイソシアネート、ヘキサメチレンジイソシアネート、イソホロンジイソシアネート、ジシクロヘキシルメタン−４，４'−ジイソシアネート、ジシクロヘキシルメタン−２，４'−ジイソシアネート、リジンイソシアネート等が挙げられる。
【００６０】
本開示において用いられるエポキシ系架橋剤としては、例えば、ソルビトールポリグリシジルエーテル、ポリグリセロールポリグリシジルエーテル、ペンタエリスリトールポリグリシジルエーテル、ジグリセロールポリグリシジルエーテル、グリセロールポリグリシジルエーテル、トリメチロールプロパンポリグリシジルエーテル、ネオペンチルグリコールジグリシジルエーテル、１，６−ヘキサンジオールジグリシジルエーテル、水添ビスフェノールＡジグリシジルエーテル、ポリエチレングリコールジグリシジルエーテル、ポリプロピレングリコールジグリシジルエーテル、ポリブタジエンジグリシジルエーテル等の多官能エポキシ系化合物が挙げられる。
【００６１】
本開示において用いられる架橋剤の含有量としては、アクリルポリマー重合体１００重量部に対して、０．１重量部以上１．５重量部以下の範囲内であることが好ましく、中でも０．２重量部以上１．０重量部以下の範囲内であることが好ましく、特に０．４重量部以上０．８重量部以下の範囲内であることが好ましい。架橋剤の含有量が上記範囲内であることにより、本開示の粘着剤組成物を用いて粘着シートを形成する際に、架橋反応を好適に進行させることができ、十分な架橋密度を得ることができる。また、適度な弾性および粘着性を有する粘着剤組成物とすることができる。さらに、本開示の粘着剤組成物を用いて粘着シートを形成する際に、過剰量の架橋剤が存在することを抑制し、架橋剤同士の結合に由来する可撓性の低下を抑制することができる。
【００６２】
Ｄ．添加剤
本開示の粘着剤組成物は、必要に応じて添加剤を有していても良い。添加剤としては、例えば、防錆剤、酸化防止剤、シランカップリング剤、接着付与剤、金属キレート剤、界面活性剤、紫外線吸収剤、顔料、染料、着色剤、耐電防止剤、防腐剤、消泡剤、ぬれ性調整剤等が挙げられる。
【００６３】
各種添加剤については、一般的な粘着剤組成物に用いられる材料と同様とすることができるため、ここでの説明は省略する。
【００６４】
本開示において用いられる添加剤の含有量は、本開示の粘着剤組成物が所望の効果を奏する程度であることが好ましい。具体的には、粘着剤組成物を１００質量％としたときに、固形比で０．１質量％以上２.０質量％以下の範囲内であることが好ましく、中でも０．２質量％以上１．０質量％以下の範囲内であることが好ましく、特に０．３質量％以上０．７質量％以下の範囲内であることが好ましい。添加剤の含有量が上記範囲内であることにより、本開示の粘着剤組成物を用いて粘着シートを形成した際に、当該粘着シートの好適に画像表示装置に用いることが可能となる。具体的には、画像表示装置の視認性の低下を抑制しつつ、添加剤が有する効果を十分に得ることが可能である。
【００６５】
Ｅ．溶剤
本開示の粘着剤組成物は、上述したアクリルポリマー重合体、架橋剤および可塑剤を有していれば良いが、その他にも通常は溶剤を有する。本開示において用いられる溶剤については、一般的な粘着剤組成物に用いられる溶剤と同様とすることができるため、ここでの記載は省略する。
【００６６】
粘着剤組成物に含まれる溶剤の含有量は、粘着剤組成物の塗工性等の観点から、固形分量の比率に応じて適宜調整することができる。具体的には、粘着剤組成物中の固形分量としては、例えば、２０質量％以上７０質量％以下の範囲内であることが好ましく、中でも３５質量％以上５５質量％以下の範囲内であることが好ましい。
【００６７】
本開示の粘着剤組成物を用いて粘着シートを形成する際には、溶剤を除去した後に、アクリルポリマー重合体および可塑剤を架橋させることが好ましい。なお、本開示の粘着剤組成物を用いて形成された粘着シートについては、後述する「ＩＩ．粘着シート」の項で説明するため、ここでの記載は省略する。
【００６８】
ＩＩ．粘着シート
本開示の粘着シートは、架橋アクリルポリマー重合体、および可塑剤を含有し、上記架橋アクリルポリマー重合体は、アクリル構造を有し、カルボキシル基を有しないアクリルモノマー成分が共重合された共重合体であり、上記可塑剤は、分岐したオクチル基を有するアジピン酸ジオクチルであり、上記アジピン酸ジオクチルの含有量が、上記架橋アクリルポリマー重合体１００重量部に対して、１．３重量部以上、２０重量部未満の範囲内であることを特徴とする部材である。
【００６９】
また、本開示の粘着シートは、第１剥離層および第２剥離層をさらに有していても良い。この場合、本開示の粘着シートは、第１剥離層と、上記第１剥離層の一方の面上の粘着シートと、上記粘着シートの、上記第１剥離層とは反対側の面上の第２剥離層とを有し、上記粘着シートが、架橋アクリルポリマー重合体、および可塑剤を含有し、上記架橋アクリルポリマー重合体は、アクリル構造を有し、カルボキシル基を有しないアクリルモノマー成分が共重合された共重合体であり、上記可塑剤は、分岐したオクチル基を有するアジピン酸ジオクチルであり、上記アジピン酸ジオクチルの含有量が、上記架橋アクリルポリマー重合体１００重量部に対して、１．３重量部以上、２０重量部未満の範囲内であることを特徴とする部材である。
【００７０】
本開示の粘着シートについて、図を参照しながら説明する。図１は、本開示の粘着シートの一例を示す概略断面図である。本開示の粘着シート１０Ｓは、第１剥離層１と、第１剥離層１の一方の面上の粘着シート１０と、粘着シート１０の、第１剥離層１とは反対側の面上の第２剥離層２とを有する。また、粘着シートは、架橋アクリルポリマー重合体、および所定の可塑剤を含有する。
【００７１】
本開示によれば、静電容量方式のタッチパネル機能を備えたタッチパネル一体型の画像表示装置に好適に用いることができ、かつ、カバーパネルとしてポリカーボネートやＰＭＭＡ等の樹脂基材を用いた際に、タッチセンサの反応性や感度の低下を抑制することが可能な粘着シートとすることができる。
なお、具体的な効果については、上述した「Ｉ．粘着剤組成物」の項に記載した内容と同様とすることができるため、ここでの記載は省略する。
以下、本開示の粘着シートを構成する各部材について説明する。
【００７２】
Ａ．粘着シート
本開示における粘着シートは、架橋アクリルポリマー重合体、および可塑剤を含有する部材である。
【００７３】
本開示における粘着シートは、所定の比誘電率を有することが好ましい。具体的には、１００ｋＨｚ時の比誘電率が５．０以上であることが好ましく、中でも、５．５以上であることが好ましく、特に、６．０以上であることが好ましい。また、本開示における粘着シートの比誘電率は、１００ｋＨｚ時に７．０以下であることが好ましい。粘着シートの比誘電率が上記範囲内であることにより、静電容量方式のタッチパネル機能を備えたタッチパネル一体型の画像表示装置であって、カバーパネルとしてポリカーボネートやＰＭＭＡ等の樹脂基材を用いた画像表示装置であっても、タッチセンサの反応性や感度の低下を抑制することができるという効果を、十分に得ることができる。なお、比誘電率の測定方法については、後述する実施例の項にて説明するため、ここでの記載は省略する。
【００７４】
本開示における粘着シートは、画像表示装置に好適に用いるといった観点から、所定のヘイズ値を有することが好ましい。具体的には、膜厚５０μｍのＪＩＳ  Ｋ−７１３６に準拠したヘイズ値が１．５％未満であることが好ましく、中でも０．８％未満であることが好ましく、特に０．６％未満であることが好ましい。粘着シートのヘイズ値が上記範囲内であることにより、優れた透明性を有する粘着シートとすることができる。したがって、本開示の粘着シートを画像表示装置に好適に用いることが可能である。粘着シートのヘイズ値は、粘着シートに用いられるアクリルポリマー重合体および可塑剤の種類により調整することができる。具体的には、アクリルポリマー重合体および可塑剤として、互いに相溶性の高い種類を選択することにより、ヘイズ値を低くすることができる。なお、ヘイズ値の測定方法については、後述する実施例の項にて説明するため、ここでの記載は省略する。
【００７５】
本開示における粘着シートは、透明導電膜を積層させた積層体について、６０℃、９０％ＲＨの雰囲気に５００時間暴露する耐久試験を行ったときに、透明導電膜の下記式により算出される抵抗増加率が、５０％未満であることが好ましい。
抵抗増加率（％）＝｛（Ｒ−Ｒ０）／Ｒ０｝×１００
（上記式において、Ｒ０は耐久試験前の初期抵抗値であり、Ｒは耐久試験後の抵抗値である。）
【００７６】
本開示における粘着シートの抵抗増加率は、中でも、５０％未満であることが好ましく、特に、３０％未満であることが好ましい。粘着シートの抵抗増加率が上記範囲内であることにより、例えば、本開示における粘着シートをタッチパネル部材を有する画像表示装置に用いた際に、タッチパネルの検出感度の低下を抑制することができる。
【００７７】
本開示における粘着シートの厚みは、本開示の粘着シートの用途に応じて適宜調整することができ、中でも所望の粘着性を維持しつつ、上述したヘイズ値が得られる程度の厚みであることが好ましい。例えば、粘着シートの厚みは、５μｍ以上１００μｍ以下の範囲内であることが好ましく、中でも１０μｍ以上５０μｍ以下の範囲内であることが好ましい。粘着シートの厚みが上記範囲内であることにより、十分な粘着性を得ることができ、画像表示装置にも好適に用いることができる。
【００７８】
本開示における粘着シートは、所定の粘着性を有することが好ましい。粘着シートが有する粘着性については、本開示の粘着シートの用途等に応じて適宜調整することができ、特に限定されない。具体的な粘着シートの粘着性は、例えば、１Ｎ／２５ｍｍ以上３０Ｎ／２５ｍｍ以下の範囲内であることが好ましい。粘着シートが有する粘着性は、例えば、粘着シートに含まれる架橋アクリルポリマー重合体の量等により調整することができる。
【００７９】
なお、粘着性の測定は、例えば、次のような方法により行うことができる。まず、図１に示すように、両面に第１剥離層１および第２剥離層２が配置された粘着シート１０を準備する。次に、第１剥離層１を剥離して粘着シート１０の一方の面を露出させ、当該露出面を、厚さ１００μｍのポリエチレンテレフタレートフィルム（商品名：コスモシャインＡ４１００、東洋紡株式会社製）から構成された易接着面に、ゴムローラーを用いてラミネートし、ラミネートフィルムを作成する。次いで、得られたラミネートフィルムを２５ｍｍ×１００ｍｍのサイズに切断した後、粘着シート１０から第２剥離層２を剥離して粘着シートの他方の面を露出させ、当該露出面を、厚さ２ｍｍのガラス基板（フロート板ガラス、日本タクト株式会社製）に貼り合わせる。その後、２ｋｇのローラーを用いてラミネートし、これを測定試料とする。続いて、上述のようにして得られた測定試料を、２５℃、５０％ＲＨの雰囲気下に１日間放置し、その後、引張り試験機（５５６５型試験機、インストロン社製）を用いて、２５℃の環境下および１００℃の環境下のそれぞれの温度条件下にて、引張速度３００ｍｍ／分、剥離角１８０°（ＪＩＳ  Ｚ０２３７に準拠）で粘着強度（Ｎ／２５ｍｍ）を測定する。
【００８０】
本開示における粘着シートは、通常、感圧型の接着性を示し、溶剤は含まない部材である。
以下、本開示における粘着シートを構成する各成分について説明する。
【００８１】
１．架橋アクリルポリマー重合体
本開示において用いられる架橋アクリルポリマー重合体は、アクリルポリマー重合体が架橋されたものである。架橋アクリルポリマー重合体は、アクリルポリマー重合体と架橋剤との架橋反応により架橋されたものであっても良く、あるいは、アクリルポリマー重合体同士の自己架橋反応により架橋されたものであっても良い。
【００８２】
本開示における架橋アクリルポリマー重合体は、ゲル分率が８５％以上９９％以下であることが好ましい。ゲル分率（架橋度）を上記範囲とすることにより、粘着シートとしての機能を十分に発揮することができる。ここで、架橋アクリルポリマー重合体のゲル分率は、アクリルポリマー重合体と反応する架橋剤の添加量を適宜調整することにより上記範囲とすることができる。ゲル分率は、粘着シートをトルエン等の有機溶剤で溶解した後、溶剤中に残存する不溶成分（ゲル成分）を採取することにより測定することができる。したがって、ゲル分率は、粘着シート中に含まれていたゲル成分の質量割合を意味する。
【００８３】
本開示における粘着シート中の架橋アクリルポリマー重合体の含有量は、粘着シートが所望の粘着性を発揮することができる程度の量であることが好ましい。具体的には、例えば、粘着シート１００質量％に対して、固形比で９２質量％以上９７質量％以下の範囲内であることが好ましく、中でも９４質量％以上９６質量％以下の範囲内であることが好ましい。架橋アクリルポリマー重合体の含有量が上記範囲内であることにより、耐久性に優れた粘着シートとすることができる。
【００８４】
本開示における架橋アクリルポリマー重合体を構成するアクリルポリマー重合体および架橋剤については、上述した「Ｉ．粘着剤組成物  Ｂ．アクリルポリマー重合体」および「Ｉ．粘着剤組成物  Ｃ．架橋剤」の項に記載した内容と同様とすることができるため、ここでの記載は省略する。
【００８５】
２．可塑剤
本開示において用いられる可塑剤は、分岐したオクチル基を有するアジピン酸ジオクチルである。なお、可塑剤については、上述した「Ｉ．粘着剤組成物  Ａ．可塑剤」の項に記載した内容と同様とすることができるため、ここでの記載は省略する。
【００８６】
３．添加剤
本開示における粘着シートは、上述したアクリルポリマー重合体および可塑剤の他にも、必要に応じて添加剤を含有していても良い。なお、添加剤については、上述した「Ｉ．粘着剤組成物  Ｄ．添加剤」の項に記載した内容と同様とすることができるため、ここでの記載は省略する。
【００８７】
Ｂ．第１剥離層および第２剥離層
本開示においては、必要に応じて第１剥離層および第２剥離層をさらに有していても良い。本開示における第１剥離層および第２剥離層は、上述した粘着シートの両面に配置される部材である。
【００８８】
本開示において用いられる第１剥離層および第２剥離層（以下、総じて剥離層と称する場合がある。）には、例えば、ポリエステル樹脂、ポリオレフィン樹脂等の樹脂シート、上質紙、リンター紙、硫酸紙、グラシン紙、クラフト紙等の紙の表面にシリコーン樹脂等の離型剤を塗工した部材が用いられる。
【００８９】
第１剥離層および第２剥離層は、剥離強度が同一であってもよく、剥離強度が異なっても良い。例えば、第１剥離層および第２剥離層のうち一方を、剥離強度の大きい重剥離層とし、他方を剥離強度の小さい軽剥離層とすることができる。これにより、本開示の粘着シートを用いて２つの部材を貼合する際に、まず軽剥離層を剥離して露出した粘着シートを所望の部材に貼付し、その後、重剥離層を剥離して露出した粘着シート上に他の部材を貼付することができる。
【００９０】
Ｃ．製造方法
本開示の粘着シートは、従来公知の方法を用いて製造することができる。例えば、アクリルポリマー重合体、架橋剤および可塑剤を少なくとも含み、さらに溶剤を加えた粘着剤組成物を第１剥離層の片面に塗布し、上記溶剤を除去して粘着シートを形成後、上記粘着シート上に第２剥離層を配置することにより得ることができる。溶剤の除去に際し、アクリルポリマー重合体と架橋剤とが反応して、架橋アクリルポリマー重合体が形成されるため、粘着シート中には、架橋アクリルポリマー重合体が含まれる。
【００９１】
Ｄ．その他
本開示の粘着シートは、上述した構成を有していれば特に限定されない。したがって、本開示の粘着シートは、例えば、ロール状であっても良く、あるいは所定の大きさにカットされたチップ状であっても良い。
【００９２】
本開示の粘着シートの用途は特に限定されないが、例えば、光学用部材として用いることが好ましく、特に静電容量方式のタッチパネル一体型の画像表示装置に用いることが好ましい。具体的には、タッチパネル一体型の画像表示装置において、静電容量方式のタッチパネルを構成する部材であり、ＩＴＯ等の金属酸化物薄膜が設けられた透明導電フィルムと、ポリカーカーボネートやＰＭＭＡ等の樹脂基板からなるカバーパネルとを貼り合せるために用いられることが好ましい。タッチパネルの種類は特に限定されないが、例えば、携帯電話、タブレットコンピュータ、携帯情報端末等が挙げられる。
【００９３】
III．画像表示装置
本開示の画像表示装置は、上述の粘着シートを用いて、タッチパネル部材が貼り合わされていることを特徴とする。
【００９４】
本開示の画像表示装置について、図を参照しながら説明する。図２は、本開示の画像表示装置の一例を示す概略斜視図である。図２に示すように、本開示の画像表示装置１００は、カバーパネル２０、タッチセンサ３０およびディスプレイ４０が、粘着シート１０を介して貼合された構成を有する。
【００９５】
本開示によれば、上述の粘着シートは、静電容量方式のタッチパネル機能を備えたタッチパネル一体型の画像表示装置に好適に用いることができ、かつ、カバーパネルとしてポリカーボネートやＰＭＭＡ等の樹脂基材を用いた際に、タッチセンサの反応性や感度の低下を抑制することが可能な画像表示装置を得ることができる。
なお、具体的な効果については、上述した「Ｉ．粘着剤組成物」の項に記載した内容と同様とすることができるため、ここでの記載は省略する。
【００９６】
本開示の画像表示装置を構成する各部材について説明する。
【００９７】
Ａ．粘着シート
本開示において用いられる粘着シートは、画像表示装置を構成するタッチパネル部材を貼り合せるための部材である。なお、粘着シートについては、上述した「ＩＩ．粘着シート  Ａ．粘着シート」の項に記載した内容と同様とすることができるため、ここでの記載は省略する。
【００９８】
Ｂ．タッチパネル部材
本開示におけるタッチパネル部材は、画像表示装置の種類に応じて適宜選択することができる。例えば、カバーパネル、タッチセンサおよびディスプレイ等が挙げられる。
【００９９】
本開示におけるカバーパネルは、一般的なタッチパネル部材に用いられるカバーパネルと同様とすることができるが、中でも、ポリカーボネートやＰＭＭＡ等の樹脂基材からなるカバーパネルを用いることが好ましい。本開示の効果が顕著になるからである。なお、タッチパネル部材のその他の具体的な説明については、一般的なタッチパネル部材と同様とすることができるため、ここでの記載は省略する。
【０１００】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【０１０１】
以下に実施例を示し、本発明をさらに詳細に説明する。
【０１０２】
[実施例１]
下記（１）〜（４）を配合して粘着剤溶液Ａを作製した。次に、得られた粘着剤溶液Ａを、ＰＥＴセパレータＡ(商品名：Ｅ７００４、東洋紡製、膜厚５０μｍ)の剥離処理面上に、乾燥後の厚みが５０μｍとなるように塗工し、乾燥させた。その後、ＰＥＴセパレータＢ(商品名:Ｅ７００６、東洋紡製、膜厚３８μｍ)をラミネートし、粘着シートを得た。
（１）アクリルポリマー重合体Ａ（商品名：ＳＫダイン２９８０、重量平均分子量約４５万、綜研化学製、固形分量３７．５質量％）                      ・・・１００重量部
・アクリル酸２−エチルヘキシル（主成分）
・アクリル酸２−ヒドロキシエチル
・アクリル酸メチル
・アクリル酸アミド
（２）架橋剤（商品名：Ｙ−７５（イソシアネートＨＤＩ系硬化剤）、綜研化学製、固形分量７５％）                                                  ・・・０．４重量部
（３）可塑剤（アジピン酸ジオクチル、商品名：ＤＯＡ、ジェイ・プラス製、固形分量１００質量％）                                                  ・・・０．５重量部
（４）シランカップリング剤（商品名：Ａ５０、綜研化学製、固形分量５０％）
・・・０．０４重量部
【０１０３】
[実施例２]
可塑剤として用いたアジピン酸ジオクチルの配合量を１．０重量部としたこと以外は、実施例１と同様にして粘着シートを得た。
【０１０４】
[実施例３]
可塑剤として用いたアジピン酸ジオクチルの配合量を１．５重量部としたこと以外は、実施例１と同様にして粘着シートを得た。
【０１０５】
[実施例４]
可塑剤として用いたアジピン酸ジオクチルの配合量を２．０重量部としたこと以外は、実施例１と同様にして粘着シートを得た。
【０１０６】
[実施例５]
可塑剤として用いたアジピン酸ジオクチルの配合量を４．０重量部としたこと以外は、実施例１と同様にして粘着シートを得た。
【０１０７】
[実施例６]
可塑剤として用いたアジピン酸ジオクチルの配合量を６．０重量部としたこと以外は、実施例１と同様にして粘着シートを得た。
【０１０８】
[実施例７]
アクリルポリマー重合体Ａを、アクリルポリマー重合体Ｂとしたこと以外は、実施例１と同様にして粘着シートを得た。
アクリルポリマー重合体Ｂ（商品名：ＳＫダイン１８１１Ｌ、重量平均分子量約６５万、綜研化学製、固形分量２３質量％）                                …１００重量部
・アクリル酸ブチル（主成分）
・アクリル酸２−ヒドロキシエチル
・アクリル酸メチル
【０１０９】
[実施例８]
可塑剤として用いたアジピン酸ジオクチルの配合量を１．０重量部としたこと以外は、実施例７と同様にして粘着シートを得た。
【０１１０】
[実施例９]
可塑剤として用いたアジピン酸ジオクチルの配合量を１．５重量部としたこと以外は、実施例７と同様にして粘着シートを得た。
【０１１１】
[実施例１０]
可塑剤として用いたアジピン酸ジオクチルの配合量を２．０重量部としたこと以外は、実施例７と同様にして粘着シートを得た。
【０１１２】
[比較例１]
可塑剤を配合しなかったこと以外は実施例１と同様にして粘着シートを得た。
【０１１３】
[比較例２]
可塑剤として用いたアジピン酸ジオクチルを、フタル酸ジオクチル（商品名：ＤＯＰ、ジェイ・プラス製、固形分量１００質量％）としたこと以外は、実施例４と同様にして粘着シートを得た。
【０１１４】
[比較例３]
可塑剤として用いたアジピン酸ジオクチルの配合量を７．５重量部としたこと以外は、実施例１と同様にして粘着シートを得た。
【０１１５】
[比較例４]
可塑剤を配合しなかったこと以外は実施例７と同様にして粘着シートを得た。
【０１１６】
[比較例５]
可塑剤として用いたアジピン酸ジオクチルを、フタル酸ジオクチル（商品名：ＤＯＰ、ジェイ・プラス製、固形分量１００質量％）としたこと以外は、実施例１０と同様にして粘着シートを得た。
【０１１７】
[比較例６]
下記（１）〜（５）を配合して粘着剤溶液Ｂを作製した。次に、得られた粘着剤溶液Ｂを、ＰＥＴセパレータＡ(商品名：Ｅ７００４、東洋紡製、膜厚５０μｍ)の剥離処理面上に、乾燥後の厚みが５０μｍとなるように塗工し、乾燥させることで粘着シートを形成した。その後、ＰＥＴセパレータＢ(商品名:Ｅ７００６、東洋紡製、膜厚３８μｍ)をラミネートし、粘着シートを得た。
（１）アクリルポリマー重合体Ｃ（商品名：ＯＣ３９４９、重量平均分子量約１２０万、綜研化学製、固形分量１９．５質量％）                              …１００重量部
・アクリル酸ブチル（主成分）
・アクリル酸エチル
（２）架橋剤（商品名：Ｋ−１３０（イソシアネート系架橋剤）、サイデン化学製、固形分量８０質量％）                                                …０．０５重量部
（３）可塑剤（アジピン酸ジオクチル、商品名：ＤＯＡ、ジェイ・プラス製、固形分量１００質量％）                                                  …０．９７５重量部
（４）シランカップリング剤（商品名：Ｓ−１、サイデン化学製、固形分量６．３質量％）                                                                …１．０重量部
（５）アクリルコポリマー溶液（下記アクリルコポリマーをトルエンに溶解した溶液、固形分量５０質量％）                                              …１．２２重量部
・アクリルコポリマー（商品名：ＬＡ２３３０、メタクリル酸メチル重合体ブロック（Ｍ）およびアクリル酸ブチル重合体ブロック（Ａ）からなる重合平均分子量１６万のＭ−Ａ−Ｍ型トリブロック共重合体、クラレ製、固形分量１００質量％）
【０１１８】
[比較例７]
可塑剤として用いたアジピン酸ジオクチルを、アジピン酸ポリエステル（商品名：ＰＮ−２５０、分子量２０００、ＡＤＥＫＡ製）としたこと以外は、実施例４と同様にして粘着シートを得た。
【０１１９】
[比較例８]
下記（１）〜（３）を配合して粘着剤溶液Ｃ（固形分量３５質量％）を作製した。次に、得られた粘着剤溶液Ｃを、ＰＥＴセパレータＡ(商品名：Ｅ７００４、東洋紡製、膜厚５０μｍ)の剥離処理面上に、乾燥後の厚みが５０μｍとなるように塗工し、乾燥させた。その後、ＰＥＴセパレータＢ(商品名:Ｅ７００６、東洋紡製、膜厚３８μｍ)をラミネートし、粘着シートを得た。
（１）アクリルポリマー重合体Ｄ                                    …１００重量部
（２）可塑剤（アジピン酸ポリエステル、商品名：ＰＮ−２５０、分子量２０００、ＡＤＥＫＡ製）                                                            …１重量部
（３）架橋剤（商品名：テトラッドＸ（エポキシ系架橋剤）、三菱化学製）
…０．１重量部
【０１２０】
なお、上述したアクリルポリマー重合体Ｄは、次のようにして得た。冷却管、窒素導入管、温度計、滴下ロートおよび撹拌装置を備えた反応容器に、下記（１）〜（３）の成分を酢酸エチル１８５重量部に溶解し、窒素雰囲気中、酢酸エチルの還流温度で８時間反応させた。これにより、アクリルポリマー重合体Ｄ（固形分量３５質量％）を得た。
（１）アクリル酸ブチル（商品名：アクリル酸ブチル、三菱化学製、固形分量１００質量％）                                                                …９８重量部
（２）アクリル酸（商品名：アクリル酸、三菱化学製、固形分量１００質量％）
…２重量部
（３）重合開始剤（商品名：過酸化ジラウロイル、関東化学製、固形分量１００質量％）
…０．５重量部
【０１２１】
[比較例９]
冷却管、窒素導入管、温度計、滴下ロートおよび撹拌装置を備えた反応容器に、下記（１）〜（５）を酢酸エチル８０重量部に溶解し、窒素雰囲気中、酢酸エチルの還流温度で１０時間反応させた。これにより、アクリルポリマー重合体Ｅを含む粘着剤溶液Ｅ（固形分量５５質量％）を得た。次に、得られた粘着剤溶液Ｅを、ＰＥＴセパレータＡ(商品名：Ｅ７００４、東洋紡製、膜厚５０μｍ)の剥離処理面上に、乾燥後の厚みが５０μｍとなるように塗工し、乾燥させた。その後、ＰＥＴセパレータＢ(商品名:Ｅ７００６、東洋紡製、膜厚３８μｍ)をラミネートし、粘着シートを得た。
（１）メタクリル酸ラウリル（三菱ガス化学製、固形分量１００質量％）  …３５重量部
（２）メタクリル酸２−エチルヘキシル（三菱ガス化学製、固形分量１００質量％）
…５９重量部
（３）メタクリル酸ヒドロキシエチル（三菱ガス化学製）                  …５重量部
（４）アクリルアミド（東京化成工業製、固形分量１００質量％）          …１重量部
（５）２，２−アゾビスイソブチロニトリル（東京化成工業製、固形分量１００質量％）
…０．２重量部
【０１２２】
[比較例１０]
粘着剤溶液Ｅにアジピン酸ジオクチルを１１重量部加えたこと以外は、比較例９と同様にして粘着シートを得た。
【０１２３】
[評価]
（比誘電率）
実施例１〜１０および比較例１〜１０で得られた粘着シートの両面に設けられたＰＥＴセパレータＡ、Ｂを剥離し、粘着シートをアルミニウムテープとクロム基板との間に挟んで測定試料を準備した。周波数１００ｋＨｚにおける各測定試料の比誘電率は、ＪＩＳ  Ｋ  ６９１１に準じ、下記の装置と条件で測定した。比誘電率の値は、３サンプルの測定値の平均値とした。結果は表１に示す。
・測定方法：容量法（装置：Agilent社製、ＬＣＲメーター４２８４Ａを使用）
・上部電極：４０ｍｍ×７０ｍｍ×ｔ０．７ｍｍクロム基板
・下部電極：古藤工業株式会社のアルミニウムテープ（商品名：ＴＮ５０２５）
・測定環境：２５℃、５０％ＲＨ
【０１２４】
（タッチパネルの検出感度）
タッチパネルとしてＡｐｐｌｅ製のｉＰｈｏｎｅ５（登録商標）を用いた。まず、ｉＰｈｏｎｅ５（登録商標）の既製のカバーパネル（表面保護層、材料：強化ガラス）を取り外し、その代わりとして樹脂基板（商品名：ＭＲＳ-５８Ｔ、材料：ポリカーボネート、厚み：１．０ｍｍ、三菱ガス化学製）を用い、タッチパネル表面と樹脂基板とを、実施例１〜１０および比較例１〜１０で得られた粘着シートにより貼合し、評価用サンプルを作製した。得られた評価用サンプルを用いて、以下の方法により評価した。結果は表１に示す。
【０１２５】
樹脂基板を、粘着シートを介在させずにタッチパネル表面に装着したサンプルをブランクとした。評価方法としては、評価者１０人に、ブランクと評価用サンプルとをそれぞれ指で操作させ、入力時の操作性の観点からタッチパネルの検出感度を下記の５段階で評価させた。１０人の評価点の平均値をタッチパネルの検出感度の評価結果とした。結果は表１に示す。
・評価点４：ブランクに比べて操作性が非常に良好であると感じた。
・評価点３：ブランクに比べて操作性が良好であることをはっきりと感じた。
・評価点２：ブランクと同等であると感じた。
・評価点１：ブランクより操作性が悪いと感じた。
【０１２６】
（ヘイズ値）
実施例１〜１０および比較例１〜１０で得られた粘着シートの両面に設けられたＰＥＴセパレータＡ、Ｂを剥離し、スライドガラス（商品名：水スライドグラス  Ｓ７２１３、松波硝子製）に貼付し、ＪＩＳ  Ｋ−７１３６に準じ、積分球式濁度計（商品名：ＮＤＨ２０００、日本電色工業株式会社製）により測定した。結果は表１に示す。
【０１２７】
（抵抗増加率）
実施例１〜１０および比較例１〜１０で得られた粘着シートのＰＥＴセパレータＡまたはＰＥＴセパレータＢのいずれか一方を剥離し、ＰＥＴフィルム（商品名：コスモシャインＡ４１００、東洋紡製）に貼付し、２５ｍｍ×６０ｍｍのサイズにカットした。もう一方の粘着シートの表面を、２５ｍｍ×８０ｍｍにカットしたＩＴＯフィルム（商品名：ＫＨ３００Ｎ０３−１２５−Ｕ３Ｌ／ＰＴ５０）に貼付し積層体を作製した。予め、耐久試験前の積層体の初期抵抗値（Ｒ０）を測定しておき、６０℃、９０％ＲＨの雰囲気に５００時間暴露した後の積層体の抵抗値（Ｒ）から、抵抗増加率を算出した。結果は表１に示す。
抵抗増加率（％）＝｛（Ｒ−Ｒ０）／Ｒ０｝×１００
（上記式において、Ｒ０は耐久試験前の初期抵抗値であり、Ｒは耐久試験後の抵抗値である。）
【０１２８】
（加工性）
実施例１〜１０および比較例１〜１０で得られた粘着シートの一方の面から、打ち抜き機（商品名：Ｄ２５０、岩崎鉄工株式会社製）を用い、シール刃により１００ショット／分の速さで打ち抜いた。打ち抜いた測定試料の周辺部の浮きが起こらず、且つ剥離可能なＰＥＴフィルムＡ、Ｂを手で剥離した際にいわゆる糊取られが起こらなかったサンプルを「○」とした。一方、打ち抜いた測定試料の周辺部に浮きが起こり、糊取られが発生したサンプルを「×」とした。なお、「糊取られ」とは、剥離層（セパレーター）であるＰＥＴフィルムＡ、Ｂと粘着シートとの間で粘着シートの一部が糸状に引かれたり、粘着シートの一部が欠けたりする現象をいう。結果は表１に示す。
【０１２９】
【表１】
2018012783.tif 000004
【符号の説明】
【０１３０】
１    …第１剥離層
２    …第２剥離層
１０  …粘着シート
１００…画像表示装置
【図１】
2018012783.tif 000005
【図２】
2018012783.tif 000006